(57)【要約】  本ＵＶ架橋できるポリアクリレート感圧接着剤物質は重合によって導入された光開始剤単位、１００，０００−３，０００，０００ｇ／モルの範囲の平均分子量Ｍ＜ＳＢ＞Ｗ＜／ＳＢ＞（重量平均）を有することが特徴で、該ポリアクリレート感圧接着剤物質はラジカル無溶媒重合法で製造される。【特許請求の範囲】
【請求項１】
共重合された光開始剤単位、
１０００００−３００００００ｇ／モルの平均分子量Ｍｗ（重量平均）、
フリーラジカル無溶媒重合で行われる製造操作、
で特徴づけられる、ＵＶ架橋性ポリアクリレ−ト感圧接着剤。
【請求項２】
共重合された光開始剤単位、
１０００００−８０００００ｇ／モルの平均分子量Ｍｗ（重量平均）、
高々４．０の多分散度、
フリーラジカル無溶媒重合で行われる製造操作、
で特徴づけられる、請求項１のＵＶ架橋性ポリアクリレ−ト感圧接着剤。
【請求項３】
構造単位
【化１】
2007503518.tif 000009
［式中、ＸはＳ，ＯまたはＮである］
を含む少なくとも１つの化合物を重合調節剤として存在させて、重合操作を調節することで特徴づけられる、請求項１または２のポリアクリレ−ト感圧接着剤。
【請求項４】
トリチオカ−ボネ−トまたはジチオエステルを重合調節剤として使用することで特徴づけられる、請求項１−３の少なくとも１つのポリアクリレ−ト感圧接着剤。
【請求項５】
モノマ−混合物が少なくとも次の成分、
式
ＣＨ２＝ＣＨ（Ｒ１）（ＣＯＯＲ２）
［式中、Ｒ１＝ＨまたはＣＨ３及びＲ２は炭素数１−３０のアルキル鎖またはＨである］
を有するアクリルエステル及び／またはメタクリルエステル及び／またはこれらの遊離酸６８−９９．９重量％、特に７５−９９．５重量％、
フリーラジカル重合しうる二重結合を有する共重合性ＵＶ光開始剤０．０５−２重量％、特に０．４−１重量％、
を含むことで特徴づけられる、請求項１−４の少なくとも１つのポリアクリレ−ト感圧接着剤。
【請求項６】
モノマ−混合物が更に官能基を持つオレフィン性不飽和モノマ−を３０重量％まで含むことで特徴づけられる、請求項５のポリアクリレ−ト感圧接着剤。
【請求項７】
添加剤、例えば老化防止剤、光安定剤、オゾン保護剤、脂肪酸、可塑剤、核剤、膨張剤、促進剤及び／または充填剤が添加されたことで特徴づけられる、請求項１−６の少なくとも１つのポリアクリレ−ト感圧接着剤。
【請求項８】
無溶媒重合を、プラネタリ−ロ−ラ−押出し機、好ましくは水圧充填式プラネタリ−ロ−ラ−押出し機中で行うことで特徴づけられる、請求項１−７の少なくとも１つのポリアクリレ−ト感圧接着剤の製造法。
【請求項９】
重合を連続的に行うことで特徴づけられる、請求項８の方法。
【請求項１０】
反応器の押出し機部分の下流において、更なる物質、特に開始剤、モノマ−、共重合しうる光開始剤、及び重合調節剤を添加することができることで特徴づけられる、請求項８または９の方法。
【請求項１１】
重合操作に次いで脱揮発成分することで特徴づけられる、請求項８−１０の少なくとも１つの方法。
【請求項１２】
重合及び適当ならば続く脱揮発成分後に、ポリマ−を特にゲルを含まない溶融物から担体上にコ−ティングすることで特徴づけられる、請求項８−１１の少なくとも１つの方法。
【請求項１３】
特に担体へコ−ティングした後ポリマ−をＵＶ照射で架橋させ、但し特にこのＵＶ架橋を、添加された重合調節剤で補助することで特徴づけられる、請求項８−１２の少なくとも１つの方法。
【請求項１４】
重合中及び／または前に、熱で分解するフリーラジカル生成開始剤、特にアゾ開始剤及び／またはパ−オキソ開始剤を添加することで特徴づけられる、請求項８−１３の少なくとも１つの方法。
【請求項１５】
請求項１−７の少なくとも１つのポリアクリレ−ト感圧接着剤或いは請求項８−１４の少なくとも１つの方法で製造されたポリアクリレ−ト感圧接着剤の、片面または両面感圧接着剤テープへの使用法。
【発明の詳細な説明】
【技術分野】
【０００１】
本発明は、ポリアクリレ−ト感圧接着剤、この種の感圧接着剤の製造法、並びにこの種の感圧接着剤の使用法に関する。
【背景技術】
【０００２】
工業的な感圧接着剤テープの用途に対して、ポリアクリレ−ト感圧接着剤を使用することはごく普通である。ポリアクリレ−トは他の弾性体よりも種々の利点を有する。それらはＵＶ光、酸素、及びオゾンに対して非常に安定である。合成及び天然ゴム接着剤は、一般に二重結合を含み、これが接着剤を上述した環境の影響に対して不安定にさせている。ポリアクリレ−トの更なる利点は、比較的広い温度範囲にわたるその透明性とその有用性である。
【０００３】
ポリアクリレ−ト感圧接着剤は一般にラジカル重合により溶液中で製造される。一般的にいって、ポリアクリレ−トは溶液から対応する担体材料上にコ−ティングバ−でコ−ティングされ、続いて乾燥せしめられる。凝集力を向上させるためには、ポリマ−を架橋させる。硬化は熱的にまたはＵＶ架橋でまたはＥＢ硬化（ＥＢ＝電子線）で行われる。上述した操作は、概して溶媒がリサイクルされず、有機溶媒の高消費量が高い環境負荷を意味するから、比較的費用がかかり且つ環境的に好ましくない。
【０００４】
更に感圧接着剤テープを気泡なしに高速で製造することも困難である。
【０００５】
これらの欠点の対処には、ホットメルト法が挙げられよう。この場合、感圧接着剤（ＰＳＡ）は溶融物から担体材料に適用される。しかしながらこの技術は、制約も含まれている。コ−ティングに先立って、追加的に溶液で製造されたＰＳＡからは溶媒が乾燥押出し機で除去される。この乾燥操作は比較的高温且つ剪断力へ露呈させるので、特に高分子量ポリアクリレ−トＰＳＡがかなり損傷を受ける。即ちアクリレ−トＰＳＡはゲル化し、または分子量低下の結果として低分子量画分が急激に増加する。これらの両方の影響はその用途において有害であり、望ましくない。この接着剤は最早コ−ティングできず、その技術的接着性は変わってしまう。
【０００６】
これらの欠点に対する１つの解答は、低平均分子量及び狭い分子量分布を有するポリアクリレ−ト接着剤によって与えられる。この場合、ポリマ−中の低分子量及び高分子量の画分は重合法の結果としてはっきりと減じられる。高分子量画分の消失は流動粘度を低下させ、組成物はゲルヘの傾向が低下する。低分子量画分の低下の結果として、ＰＳＡの剪断強度を低下させるオリゴマ−数の減少が見られる。
【０００７】
低分子量ＰＳＡを製造するためには、種々の重合法が適当である。その技術は例えばアルコ−ルまたはチオ−ルのような調節剤を使用することである（非特許文献１）。これらの調節剤は分子量を減じるが、分子量分布を広くする。
【０００８】
更なる使用される制御された重合法は、原子移動ラジカル重合法（ＡＴＲＰ）である。ＡＴＲＰの種々の可能性は特許文献１−３に記述されている。一般的にいって、金属触媒が使用されるが、その副作用がＰＳＡの老化に負の影響（ゲル化、分子間エステル交換）を及ぼす。更に金属触媒の多くは有毒であり、接着剤を変色させ、費用をかけて且つ不都合な沈殿によって初めてポリマ−から除去することができる。
【０００９】
特許文献４は制御されたラジカル重合法を開示している。この方法では、式
Ｒ´Ｒ″Ｎ−Ｏ−Ｘ
［式中、Ｘは不飽和モノマ−を重合させうるラジカル種を表わす］
の化合物が開始剤として使用される。しかしながら、反応の転化率は一般に低い。特別な問題は、非常に低い収率及び分子量でしか進行しないアクリレ−トの重合である。
【００１０】
特許文献５−７は、低多分散度を有するポリマ−を製造するために調節剤物質を使用する別の重合法を記述する。この方法の欠点は、低転化率と溶媒の使用を含む。
【００１１】
上述の特許及び論文においては、ラジカル重合反応の制御を改善する試みがなされている。それでも高分子量と低多分散度と共に、非常に反応性であり且つ高転化率が達成する可能性があるニトロキシド制御重合法が必要とされている。
【００１２】
他の態様はＲＡＦＴ法（可逆的付加−解離連鎖移動）である。この方法は特許文献８及び９に詳細に記述されているが、言及されている方法はＰＳＡの製造に適当ではない。なぜならば、達成される転化率は非常に低く、製造されるポリマ−の平均分子量はアクリレ−トＰＳＡにとって低すぎるからである。従って、記載されているポリマーはアクリレートＰＳＡとして使用することができない。これは特許文献１０に記述される方法で改善される。
【００１３】
しかしながら、ＲＡＦＴ法による方法及びニトロキシド化合物の使用は、開示される化合物がラジカル捕捉効果を有するためＵＶ架橋に使用できず、ＵＶ光開始剤の添加後の架橋効率が低すぎるからである。
【００１４】
グセ（Ｇｕｓｅ）（特許文献１１）はアクリレ−トＰＳＡが容易にＵＶ架橋でき且つホットメルトとして使用できる方法を記述するが、これらはその非常に広い分子量分布のために良好な技術的接着剤性を持たない。更なる欠点は、これらのＰＳＡが溶媒の除去を必要とする溶液重合で製造されることでもある。
【００１５】
商業的には、ベンゾフェノン誘導体またはアセトフェノン誘導体がアクリレ−トポリマ−鎖中にアクリレ−ト化光開始剤として導入された低分子量アクリレ−トホットメルトが市販されている。次いで、これはＵＶ照射で架橋することができる（参照、更に特許文献１２）。しかしながら、そのような系で達成できる剪断強度は、比較的低分子量（Ｍｗ  、約２５００００ｇ／モル）のために比較的広い分布を有するから満足できない。更にこれらの系の大きな欠点は、測定できる残存溶媒画分を依然含み、かくして無溶媒でないことである。
【００１６】
ホットメルト法での加工及び続くＵＶ架橋と関連したアクリレ−トＰＳＡに対する改良は、特許文献１３に記述されるように、共重合された光開始剤を有する狭い分布のアクリレ−トＰＳＡの製造によって達成される。共重合された光開始剤の使用は、ＵＶ架橋を促進し且つ重合後まで添加されない促進剤の使用と比べて架橋効率を向上させる。しかしながら、この方法を使用すると、重合はやはり溶液で行われ、ポリマ−溶融物は残存溶媒含量＜２％まで濃縮して初めて製造される。最初に記述したこの環境問題及び経済問題、即ち有機溶媒の高程度の消費は、この場合に解決されない。更なる因子は、接着剤中の溶媒残渣存在可能性が続く使用過程において臭いの問題をもたらすことである。
【００１７】
２軸押出し機におけるポリアクリレ−トの無溶媒製造法は、特許文献１４に記述されている。しかしながら、この方法で製造されたアクリレ−トホットメルトＰＳＡは、高いゲル画分、ある場合にはかなり高い、５５％までのゲル画分を有し、したがってその後の工程をひどく損なう。この場合も、ＵＶ架橋は続く促進剤の添加で初めて可能であるから、架橋効率も低い。
【００１８】
それゆえに残っている中心的問題は、有効なＵＶ架橋を示す無溶媒ＰＳＡの製造である。
【特許文献１】米国特許第５９４５４９１号
【特許文献２】米国特許第５８５４３６４号
【特許文献３】米国特許第５７８９４８号
【特許文献４】米国特許第４５８１４２９号
【特許文献５】ＷＯ第９６／２４６２０Ａ号
【特許文献６】ＷＯ第９８／３０６０１Ａ号
【特許文献７】ＷＯ第９８／４４０８Ａ号
【特許文献８】ＷＯ第９８／０１４７８Ａ号
【特許文献９】ＷＯ第９９／３１１４４Ａ号
【特許文献１０】独国特許第１００３０２１７号
【特許文献１１】米国特許第４１４４１５７号
【特許文献１２】米国特許第５０７３６１１Ａ号
【特許文献１３】独国特許第１０１４９０８４Ａ号
【特許文献１４】ヨーロッパ特許第０１６０３９４Ａ号
【非特許文献１】ハンス（Ｈａｎｓ）−ジョ−ジ・エリアス（Ｇｅｏｒｇ  Ｅｌｉａｓ著、マクロモレキュ−ル（Ｍａｋｉｒｏｍｏｌｅｋｕｅｌｅ）、第５版、１９９０年、ヒュエチッヒ・ウント・ウェップ（Ｈｕｅｔｉｇ  ＆  Ｗｅｐｆ）出版
【発明の開示】
【発明が解決しようとする課題】
【００１９】
本発明の目的は、ホットメル法で非常に効率よく加工でき、次いで非常に効率よく架橋できる無溶媒ポリアクリレ−ト組成物の製造法を提供することであり、また従来法の欠点を持たない或いはこれを減じられた程度でしか持たないアクリレ−トホットメルトＰＳＡを提供することである。
【課題を解決するための手段】
【００２０】
この目的は、主たる特許請求の範囲で記述した方法で達成される。これらの従属請求項は、感圧接着剤及びその有利な製造法の発展を提供する。
【００２１】
本発明は、平均分子量Ｍｗ（重量平均）１０００００−３００００００を有し且つ共重合された光開始剤単位も有するＵＶで架橋できる無溶媒ポリアクリレ−ト感圧接着剤の製造法を提供する。このポリアクリレ−トＰＳＡはラジカル無溶媒重合操作で製造される。
【００２２】
ポリアクリレ−トＰＳＡのある有利な発展において、それは平均分子量Ｍｗ（重量平均）１０００００−８０００００及び高々４．０の多分散度を有し且つこれらの共重合された光開始剤単位を有する。高々４．０の多分散度を有するポリアクリレ−トＰＳＡの製造は、ポリマ−がモノマ−混合物から製造され、重合に対するモノマ−混合物が共重合しうる光開始剤を含んでなり、そして重合操作が、構造単位
【００２３】
【化１】
2007503518.tif 000002
【００２４】
［式中、ＸはＳ，ＯまたはＮである］
を含む少なくとも１つの化合物を重合調節剤として存在させて調節される、プラネタリ−ローラー押出し機中でのラジカル無溶媒重合法で達成される。
【００２５】
本発明の目的のために非常に有利に使用できる重合調節剤はトリチオカ−ボネ−トまたはジチオエステルを含む。
【００２６】
驚くべきことに、プラネタリ−ローラー押出し機中での重合により、共重合しうる光開始剤を使用する場合、これはＵＶ照射で非常に効率よく架橋できる無溶媒ポリアクリレ−トホットメルトＰＳＡが製造できるように共重合させることができる。
【００２７】
それゆえに本発明は、中でも無溶媒の、ＵＶ架橋できるポリアクリレ−ト感圧接着剤の製造法に関する。本方法は無溶媒重合でポリマ−が製造され、モノマ−混合物が共重合しうる光開始剤を有するという事実も特徴である。
【００２８】
無溶媒重合中に共重合できる光開始剤を使用すれば、ＵＶ照射で非常に効率よく架橋できるポリマ−が得られる。そのような方法で製造されるポリマ−は非常によくコ−ティングでき、高いＵＶ架橋効率ばかりでなく、その極度に低い悪臭が特徴である。結果として、それは高剪断負荷下に使用できる接着剤テープの製造に適当である。その上、本発明の接着剤でコ−ティングされた接着剤テープは、常法で製造される接着剤テープの場合のような溶媒残部を有しない。例えば商業的に入手できるＵＶ架橋性ホットメルトＰＳＡは、ある残存溶媒画分を依然含んでいる。本発明の方法を用いれば、無溶媒の接着剤テープを製造することができる。
【００２９】
ＵＶ架橋できるポリアクリレ−トホットメルトＰＳＡの無溶媒製造は押出し機中で有利に行えることが発見された。特にプラネタリ−ローラー押出し機は、そのような方法に適当であることが分かった。プラネタリ−ローラー押出し機中での重合は、ゲル生成傾向が所謂２軸押出し機中よりも実質的に低く、特に調節剤物質及び共重合できる光開始剤を用いる場合特に低いゲル生成傾向が観察されるという利点を有する。この結果、更にＵＶ架橋で非常に効率よく架橋できる非常に良好な更なる加工性を持つ狭い分布のポリアクリレ−トホットメルトＰＳＡが得られる。
【００３０】
プラネタリ−ローラー押出し機中での重合の場合に通常の短い滞留時間のために、共重合しうる光開始剤が無溶媒重合の過程において、架橋に必要な程度まで共重合するということを予期することは可能でない。驚くべきことに共重合しうる光開始剤及び調節剤物質を組み合わせて使用する場合でさえ、プラネタリ−ローラー押出し機中での重合において、高いＵＶ架橋性のポリアクリレ−トホットメルトＰＳＡが製造できる。これが予期できなかった理由は、撹拌式タンク中での通常の溶液重合において上述した物質を組み合わせて使用すると、反応速度が大きく低下するという事実である。特にプラネタリ−ローラー押出し機中での重合において調節剤物質を共重合できる光開始剤と組み合わせると、特に良好なコ−ティング性を持つＵＶ架橋性の接着剤が得られるということが発見された。この低多分散度は、プラネタリ−ローラー押出し機での重合と関連した利点をもたらし、この結果プラネタリ−ローラー押出し機の特徴である際だった混合性を増大させる。調節剤物質の使用は、無溶媒重合のために有利な帰結を示す低多分散度のポリマ−をもたらす。特に無溶媒重合の場合に決定的な役割を演じる粘度は、低多分散度の結果として、無溶媒重合に有利な範囲に移行する。より大きな多分散度は、熱除去の可能性を減じ、更に反応器の混合作用を減じる粘度の上昇が付随する。これらの性質は無溶媒重合の信頼できる実行に対して決定的に重要である。更に、多分散度の粘度に対する正の影響の結果として、より高い転化速度が可能であり、また結果として順次接着剤ホットメルトＰＳＡとしての使用に重要であるゲル生成傾向が減じられる。
【００３１】
プラネタリ−ローラー押出し機は、特に際だった熱特性のために、また無溶媒重合に対する温度制御の非常に多様な可能性のために適当である。
【００３２】
使用される押出し機は、好ましくは連続的に運転される。ル−プ（ｌｏｏｐ）運転としても言及される生成物流の部分的循環も有利である。最も有利な点は、水圧充填された  プラネタリ−ローラー押出し機で無溶媒のＵＶ架橋しうるポリアクリレ−トを製造することである。この水圧充填は、無酸素状態の確立を容易にし、また押出し機部分を最良に利用せしめうる。その上、重合操作を混乱させる相界面（ｐｈａｓｅ  ｂｏｕｎｄａｒｉｅｓ）が回避される。
【００３３】
モノマ−は、重合反応器へ個別にまたは混合物として秤入れられる。特に共重合しうる光開始剤の予備的混合は、反応混合物の均一な分布を保証する。しかしながら、反応器中での混合も可能であり、異なる出発物質流を一緒に上流の、動的に運転されるまたは静的混合機もしくはミクロ混合機であってよい連続混合機に供してもよい。
【００３４】
更なる物質、例えば開始剤、重合調節剤及び更なるモノマ−の、例えば反応器の長さ方向に沿う出発物質流への添加も賢明である。直列の複数のローラー筒からなるプラネタリ−ローラー押出し機を使用する場合、この種の添加はローラー筒の連結フランジに開けられた孔を通して行いうる。適当な開始剤または開始剤混合物の後続秤入により、高１次ラジカル（ｐｒｉｍａｒｙ−ｒａｄｉｃａｌ）濃度の結果として、同時にポリマ−の低分子量化またはゲル化を誘導することなく、高い転化速度を達成することが可能である。
【００３５】
本方法のある展開においては、プラネタリ−ローラー押出し機での重合後、ポリマ−は依然揮発性である成分、例えば未反応のモノマ−が脱揮発成分押出し機で除去される。これらの成分は、その組成決定後、出発物質流へ戻すことができる。
【００３６】
本発明の他の展開において、重合後、必要ならば脱揮発成分後、更に適当ならば重合押出し機で及び／または下流の混練押出し機で行ってもよい１つまたはそれ以上の添加剤の添加後、ポリマ−を、有利にはゲルのない溶融物から担体上にコーティングする。ここに「ゲルのない」とは、通常使用される且つこの目的のために同業者が熟知するコ−ティング装置を用いる組成物のコ−ティング性に対する必要条件に対応するものである。特に通常使用されているコ−ティングノズルを通して或いはロールアプリケーターを用いてコーティングを行う場合、不均一性または縞模様のない均一なコ−ティングパターンで特色付けられるコ−ティング性に対応するものである。
【００３７】
次いでポリマ−をＵＶ照射で架橋することは有利である。これは特に担体上へのコ−ティング後に行われる。この場合、ＵＶ架橋を、添加された重合調節剤で補助するようにして進めることが好適である。
【００３８】
要するに、有利な方法に対して次の手順に従うことができる。
・（メタ）アクリル酸に基づくモノマ−に加えて、共重合しうる光開始剤を含むモノマ−
混合物の重合操作、
・無溶媒で行う重合、
・プラネタリ−ローラー押出し機の使用の可能な重合、
・制御剤を使用する結果としての、１．２−４の多分散度の達成、
・場合によって重合操作に続く脱揮発成分操作、
・ポリマ−の、直接的な更なる加工可能、溶媒の循環の不必要、
・ポリマ−の溶融物からのゲルのないコ−テイング、及び
・コ−ティング後、ＵＶ架橋を補助且つ促進する調節剤を添加してのＵＶ光での硬化。
【００３９】
ＵＶ架橋できるポリアクリレ−トＰＳＡ及びＵＶ架橋できる、狭い分布のポリアクリレ−トＰＳＡは好ましくは次のモノマ−からなる：
ａ）式
ＣＨ２＝ＣＨ（Ｒ１）（ＣＯＯＲ２）
［式中、Ｒ１＝ＨまたはＣＨ３及びＲ２は炭素数１−３０のアルキル鎖またはＨである］
を有するアクリルエステル及び／またはメタクリルエステル及び／またはこれらの遊
離酸７０−９９．９重量％、特に７５−９９．５重量％、
ｂ）ラジカル重合できる二重結合を有する共重合性ＵＶ光開始剤０．１−２重量％、特に０．４−１重量％、
ｃ）所望により、官能基を有するオレフィン性不飽和モノマ−０−３０重量％。
【００４０】
ある非常に好適な態様において、使用されるモノマ−ａ）は炭素数４−１４、好ましくは４−９のアルキル基を有するアクリル及びメタクリルエステルを含んでなるアクリルモノマ−を含む。例示によって不必要に限定したくはないが、特別な例はアクリル酸ｎ−ブチル、アクリル酸ｎ−ペンチル，アクリル酸ｎ−ヘキシル，アクリル酸ｎ−ヘプチル，アクリル酸ｎ−オクチル，アクリル酸ｎ−ノニル，アクリル酸ラウリル，アクリル酸ステアリル，アクリル酸ベヘニル，及びこれらの分岐鎖異性体、例えばアクリル酸２−エチルヘキシルである。同様にａ）で少量添加できる更なる種類の化合物は，メタクリル酸メチル，メタクリル酸シクロヘキシル，及びメタクリル酸イソボルニルである。
【００４１】
ある非常に好適な態様において、少なくとも１つのビニル化合物を有する光開始剤がモノマ−ｂ）として使用される。この光開始剤はノ−リッシュＩまたはノ−リッシュＩＩ型のものであってよい。
【００４２】
光開始剤は、その形成ブロックとして、次の基の１つまたはそれ以上を含む：ベンゾフェノン−、アセトフェノン−、ベンジル（ｂｅｎｚｉｌ）−、ベンゾイン−、ヒドロキシアルキルフェノン−、フェニルシクロヘキシルケトン−、アンスラキノン−、トリメチルベンゾイルホスフィンオキシド−、メチルチオフェニルモルフォリンケトン−、アミノケトン−、アゾベンゾイン、チオキサントン、ヘキサリールビスイミダゾールトリアジン、またはフルオレノン−。但しこれらの基のそれぞれは、１つまたはそれ以上のハロゲン原子及び／または１つまたはそれ以上のアルコキシ基及び／または１つまたはそれ以上のアミノ基及び／またはヒドロキシル基で更に置換されていてもよい。この代表的な総説は、Ｊ．−Ｐ．フアシ−ル（Ｆｏｕａｓｓｉｅｒ）著、「光開始、光重合、及び光硬化−基礎と応用」、ハンザ−出版  （Ｈａｎｓｅｒ  Ｐｕｂｌｉｓｈｅｒ，Ｍｕｎｉｃｈ，Ｖｉｅｎｎａ，Ｎｅｗ  Ｙｏｒｋ）、１９９５年である。補助のために、Ｐ．Ｋ．Ｔ．オルドリング（Ｏｌｄｒｉｎｇ）編、Ａ．キャロイ（Ｃａｒｒｏｙ）、Ｃ．デッカ−（Ｄｅｃｋｅｒ）、Ｊ．Ｐ．ダウリング  （Ｄｏｗｌｉｎｇ）、Ｐ．パパス（Ｐａｐｐａｓ）、Ｂ．モンロ−（Ｍｏｎｒｏｅ）著、「コ−ティング、インキ、及び塗料のためのＵＶ及びＥＢ処方物の化学と技術」第５巻、ＳＩＴＡ技術出版（ＳＩＴＡ  Ｔｅｃｈｎｏｌｏｇｙ  Ｐｕｂｌ．，Ｌｏｎｄｏｎ）、１９９４年も参照できる。結果として不必要に限定したくはないが、特別な例はアクリル化ベンゾフェノン、例えばＵＣＢからのエベクリル（Ｅｂｅｃｒｙｌ）Ｐ３６ＴＭまたはアクリル酸ベンゾインである。
【００４３】
ある非常に好適な態様において、使用されるモノマ−ｃ）は、ビニルエステル、ビニルエーテル、ビニルハライド、ビニリデンハライド、芳香族環及びヘテロ環をα−位に有するビニル化合物を含む。ここに再び限定するものでなく言及すれば、その例は酢酸ビニル、ビニルホルムアミド、ビニルピリジン、エチルビニルエ−テル、塩化ビニル、塩化ビニリデン、及びアクリロニトリルである。モノマ−ｃ）としてある更に非常に好適な態様では、次の官能基を有するモノマ−が使用される：ヒドロキシル、カルボキシル、エポキシ、酸アミド、イソシアナトまたはアミノ基。
【００４４】
ある有利な態様において、次の一般式
【００４５】
【化２】
2007503518.tif 000003
【００４６】
［式中、Ｒ１＝ＨまたはＣＨ３、及び基−ＯＲ２は官能基を表わしまたは含み且つ例えばある特に好適な態様ではＵＶ架橋を容易にするＨ供与体効果を有する］
に従うアクリルモノマ−がｃ）に対して使用される。成分ｃ）として特に好適な例は、アクリル酸ヒドロキシエチル、アクリル酸ヒドロキシプロピル、メタクリル酸ヒドロキシエチル、メタクリル酸ヒドロキシプロピル、アリルアルコ−ル、無水マレイン酸、無水イタコン酸、イタコン酸、アクリルアミド、及びメタクリル酸グリセリディル（ｇｌｙｃｅｒｉｄｙｌ）、アクリル酸ベンジル、メタクリル酸ベンジル、アクリル酸フェニル、メタクリル酸フェニル、アクリル酸ｔｅｒｔ−ブチルフェニル、メタクリル酸ｔｅｒｔ−ブチルフェニル、アクリル酸フェノキシエチル、メタクリル酸フェノキシエチル、メタクリル酸２−ブトキシエチル、アクリル酸２−ブトキシエチル、メタクリル酸ジメチルアミノエチル、アクリル酸ジメチルアミノエチル、メタクリル酸ジエチルアミノエチル、アクリル酸ジエチルアミノエチル、メタクリル酸シアノエチル、アクリル酸シアノエチル、メタクリル酸グリセリル、メタクリル酸６−ヒドロキシヘキシル、Ｎ−ｔｅｒｔ−ブチルアクリルアミド、Ｎ−メチロ−ルメタクリルアミド、Ｎ−（ブトキシメチル）メタクリルアミド、Ｎ−メチロ−ルアクリルアミド、Ｎ−（エトキシメチル）アクリルアミド、Ｎ−イソプロピルアクリルアミド、ビニル酢酸、アクリル酸テトラヒドロフルフリル、β−アクリロイロキシプロピオン酸、トリクロロアクリル酸、フマル酸、クロトン酸、アコニチン酸、及びジメチルアクリル酸である。但しこれらの列挙は、完全なものとして理解すべきではない。ある更に好適な態様において、芳香族ビニル化合物も成分ｃ）に使用される。この場合、芳香核は好ましくはＣ４−Ｃ１８からなり、ヘテロ原子を含むことができる。特に好適な例は、スチレン、４−ビニルピリジン、Ｎ−ビニルフタルイミド、メチルスチレン、３、４−ジメトキシスチレン、及び４−ビニル安息香酸である。但し、これらの列挙は完全なものとして理解すべきではない。
【００４７】
重合に対しては、得られるポリマ−が工業的に有用なＰＳＡとして使用できるように、特に得られるポリマ−がドナタス・サタス（Ｄｏｎａｔａｓ  Ｓａｔａｓ）著、「感圧接着剤技術ハンドブック」、ファン・ノストランド出版（ｖａｎ  Ｎｏｓｔｒａｎｄ，Ｎｅｗ  Ｙｏｒｋ）、１９８９年に従う感圧接着剤性を有するようにモノマ−が選択される。これらの用途に対しては、得られるポリマ−の静的ガラス転移温度が有利には２５℃以下（ｂｅｌｏｗ）である。
【００４８】
狭い分布のポリマ−を製造するために、重合は好ましくは一般式
【００４９】
【化３】
2007503518.tif 000004
【００５０】
［式中、Ｒ及びＲ´は互いに独立に選択され或いは同一であってもよく、次のリストに
由来するものである：
・分岐鎖及び直鎖Ｃ１−Ｃ１８アルキル基、Ｃ３−Ｃ１８アルケニル基、Ｃ３−Ｃ１８アルキニル基、
・ＨまたはＣ１−Ｃ１８アルコキシ、
・少なくとも１つのＯＨ基または１つのハロゲン原子または１つのシリルエ−テルで
置換されたＣ３−Ｃ１８アルキニル基、Ｃ３−Ｃ１８アルケニル基、Ｃ１−Ｃ１８アルキル基、
・少なくとも１つの酸素原子及び１つのＮＲ´基を炭素鎖に有するＣ２−Ｃ１８ヘテロ−アルキル基、
・少なくとも１つのエステル基、アミン基、カ−ボネ−ト基、シアノ、イソシアナト
及び／またはエポキシド基及び／または硫黄で置換されたＣ３−Ｃ１８アルキニル基、Ｃ３−Ｃ１８アルケニル基、Ｃ１−Ｃ１８アルキル基、
・Ｃ３−Ｃ１２シクロアルキル基、
・Ｃ６−Ｃ１８アリ−ルまたはベンジル基、
・水素］
の調節剤を用いて行われる。
【００５１】
タイプ（Ｉ）の調節剤はより好適な態様では次の化合物からなる。この場合、
ハロゲンは好ましくはＦ、Ｃｌ、ＢｒまたはＩ、より好ましくはＣｌまたはＢｒである。
【００５２】
種々の置換基におけるアルキル、アルケニル、及びアルキニル基として、直鎖及び分岐鎖のものが際立って適当である。
【００５３】
炭素数１−１８のアルキル基で言及しうる例は、メチル、エチル、プロピル、イソプロピル、ブチル、イソブチル、ｔｅｒｔ−ブチル、ペンチル、２−ペンチル、ヘキシル、ヘプチル、オクチル、２−エチルヘキシル、ｔｅｒｔ−オクチル、ノニル、デシル、ウンデシル、トリデシル、テトラデシル、ヘキサデシル及びオクタデシルを含む。
【００５４】
炭素数３−１８のアルケニル基の例は、プロペニル、２−ブテニル、３−ブテニル、イソブテニル、ｎ−２、４−ペンタジエニル、３−メチル−２−ブテニル、ｎ−２−オクテニル、ｎ−２−ドデセニル、イソドデセニル、及びオレイルである。
【００５５】
炭素数３−１８のアルキニル基の例は、プロピニル、２−ブチニル、３−ブチニル、ｎ−２−オクチニル、及びｎ−２−オクタデシニルである。
【００５６】
ヒドロキシ置換アルキル基の例は、ヒドロキシイプロピル、ヒドロキシブチルまたはヒドロキシヘキシルである。
【００５７】
ハロゲン置換アルキル基の例は、ジクロロブチル、モノブロモブチルまたはトリクロロヘキシルである。
【００５８】
少なくとも１つの酸素原子を炭素鎖中に有する適当なＣ２−Ｃ１８ヘテロ−アルキル基は例えば−ＣＨ２−ＣＨ２−Ｏ−ＣＨ２−ＣＨ３である。
【００５９】
Ｃ３−Ｃ１２シクロアルキル基として役立つ基の例は、シクロプロピル、シクロペンチル、シクロヘキシルまたはトリメチルシクロヘキシルを含む。
【００６０】
Ｃ６−Ｃ１８アリ−ル基として役立つ基の例は、フェニル、ナフチル、ベンジル、４−
ｔｅｒｔ−ブチルベンジル−または更なる置換フェニル、例えばエチルフェニル、トルエン、キシレン、メシチレン、イソプロピルベンゼン、ジクロロベンゼンまたはブロモトルエンを含む。これらの列挙は、各群の化合物の例としてだけ役立ち、完全なものではない。
【００６１】
更に次のタイプの化合物も、調節剤として適当である。
【００６２】
【化４】
2007503518.tif 000005
【００６３】
［式中、Ｒ〃は上述したＲまたはＲ´を無関係に包含する］。
【００６４】
ある特に好適な本発明の具体例において、化合物（Ｉａ）及び（ＩＩａ）は調節剤として使用される。
【００６５】
【化５】
2007503518.tif 000006
【００６６】
成長の制御されたラジカル機構で進行する上述した重合と関連した、更なるラジカル重合開始剤、特に熱分解するラジカル生成アゾまたはパ−オキソ開始剤を更に含む開始剤系を使用することは好適である。しかしながら、アクリレ−トに関して公知のすべての通常の開始剤がこの目的に本質的に適当である。Ｃ中心ラジカルの生成は、フ−ベン・ワイル  （Ｈｏｕｂｅｎ  Ｗｅｙｌ）著、有機化学法（Ｍｅｔｈｏｄｅｎ  ｄｅｒ  Ｏｒｇａｎｉｓｃｈｅｎ  Ｃｈｅｍｉｅ）、第Ｅ１９ａ巻、６０−１４７ページに記述されている。これらの方法は優先的に同様に使用される。
【００６７】
ラジカル源の例は、ペルオキシド、ヒドロペルオキシド、及びアゾ化合物である。ここに典型的なラジカル開始剤の、限定を意味しない例として、過酸化二硫酸カリウム、ジベンゾイルペルオキシド、クメンヒドロペルオキシド、シクロヘキサノンペルオキシド、ジ−ｔｅｒｔ−ブチルペルオキシド、シクロヘキシルスルホニルアセチルペルオキシド、ジイソプロピルパ−カ−ボネ−ト、ｔｅｒｔ−ブチルパ−オクトエ−ト、及びベンズピナコ−ルが言及できる。ある非常に好適な態様において、使用されるラジカル開始剤は２、２´−アゾビスイソブチロニトリル［デュポン社からのバゾ（Ｖａｚｏ）６４ＴＭ］である。
【００６８】
制御されたラジカル重合で生成するポリマ−の平均分子量Ｍｗ（重量平均）は、１０００００−８０００００ｇ／モルの範囲にあるように選択される。特にホットメルトＰＳＡ
として更に使用するためには、ＰＳＡは１０００００−３５００００ｇ／モルの平均分子量Ｍｗ（重量平均）を有するものが製造される。この場合、平均分子量Ｍｗはサイズ排除クロマトグラフィ−（ゲルパ−ミエ−ションクロマトグラフィ−、ＧＰＣ）または質量スペクトルと組み合わせたマトリックス支援レーザー脱着／イオン化法（ＭＡＬＤＩ−ＭＳ）で決定される。
【００６９】
重合は溶媒の添加なしにバルクで行われる。
【００７０】
重合を開始するために、熱分解する開始剤に対しては熱をかけることが必須である。熱分解開始剤の場合、開始剤の種類に依存して、５０−１６０℃まで加熱することにより重合を開始させることができる。
【００７１】
ある更に有利な発展において、１つまたはそれ以上の可塑剤が、ポリアクリレ−ト、例えば低分子量のポリアクリレ−トに、例えばフタレ−ト、ホスフェ−ト、クエン酸エステル、及び水溶性可塑剤（鯨油可塑剤）が添加される。
【００７２】
ポリアクリレ−トは１つまたはそれ以上の添加剤、例えば老化防止剤、光安定剤、オゾン保護剤、脂肪酸、核剤、膨張剤、混練剤（ｃｏｍｐｏｕｎｄｉｎｇ  ａｇｅｎｔｓ）、及び／または促進剤と更に混合することができる。老化防止剤に関しては、商業的にチバ・ガイギ−から商品名イルガノックス（Ｉｒｇａｎｏｘ）ＴＭ及びクラリアント（Ｃｌａｒｉａｎｔ）からホスタノクス（Ｈｏｓｔａｎｏｘ）ＴＭとして入手できる１次及び２次老化防止剤が特に参照できる。
【００７３】
本発明は、接着剤テープに対するポリアクリレ−ト感圧接着剤の特に好適な使用法を提供する。ポリアクリレ−ト感圧接着剤は担体の片面または両面に適用することができる。
【００７４】
例えば接着剤テープの場合、ＰＳＡに対して使用される担体材料は同業者の熟知する通常の材料、例えばフィルム（ポリエステル、ＰＥＴ、ＰＥ、ＰＰ、ＢＯＰＰ、ＰＶＣ）、不織布、発泡物、織り布、及び織りフィルム、更に剥離紙（グラシン紙、ＨＤＰＥ、ＬＤＰＥ）である。これらの列挙は完全なものとして理解すべきではない。
【００７５】
特にＰＳＡとして使用する場合、ポリアクリレ−ト（得られるポリマ−）を、好ましくはインラインで、担体にまたは担体材料へ層の形で適用することが本発明の方法にとって有利である。
【００７６】
ＰＳＡの用途の場合、担体にまたは担体材料にコ−ティングさせた後、ポリアクリレ−トを架橋させことが特に有利である。ＰＳＡテープを製造する場合、上述したポリマ−はこの目的に対して随時架橋剤と混合される。本発明の方法にしたがって照射下に架橋する好適な物質は、例えば二官能性または多官能性アクリレ−ト或いは二官能性または多官能性ウレタンアクリレ−ト或いは二官能性または多官能性イソシアネ−ト或いは二官能性または多官能性エポキシドである。しかしながら、同業者には熟知の、ポリアクリレ−トを架橋しうるすべての更なる二官能性または多官能性化合物を使用することもできる。
【００７７】
架橋効率を改善するために、所望により、ポリアクリレ−トを更なる共重合されてない光開始剤と混合してもよい。この目的に対して、好ましくはノ−リッシュＩ型またはノ−リッシュＩＩ型開裂化合物が適当である。両種の可能な多くの例は、ベンゾフェノン誘導体、アセトフェノン誘導体、ベンジル誘導体、ベンゾイン誘導体、ヒドロキシアルキルフェノン誘導体、フェニルシクロヘキシルケトン誘導体、アンスラキノン誘導体、チオキサントン誘導体、トリアジン誘導体、またはフルオレノン誘導体であるが、これらの例は例示であって、すべてではない。ここに、代表的な総説は、Ｊ．−Ｐ．フアシ−ル（Ｆｏｕ
ａｓｓｉｅｒ）著、「光開始、光重合、及び光硬化−基礎と応用」、ハンザ−出版（Ｈａｎｓｅｒ  Ｐｕｂｌｉｓｈｅｒ，Ｍｕｎｉｃｈ，Ｖｉｅｎｎａ，Ｎｅｗ  Ｙｏｒｋ）、１９９５年、及びＰ．Ｋ．Ｔ．オルドリング（Ｏｌｄｒｉｎｇ）編、Ａ．キャロイ（Ｃａｒｒｏｙ）、Ｃ．デッカ−（Ｄｅｃｋｅｒ）、Ｊ．Ｐ．ダウリング（Ｄｏｗｌｉｎｇ）、Ｐ．パパス（Ｐａｐｐａｓ）、Ｂ．モンロ−（Ｍｏｎｒｏｅ）著、「コ−ティング、インキ、及び塗料のためのＵＶ及びＥＢ処方物の化学と技術」第５巻、ＳＩＴＡ技術出版（ＳＩＴＡ  Ｔｅｃｈｎｏｌｏｇｙ  Ｐｕｂｌ．，Ｌｏｎｄｏｎ）、１９９４年に見られる。
【００７８】
ＵＶ架橋は、非常に好ましくは特に出力８０−２４０Ｗ／ｃｍの高圧または中圧水銀ランプを用いて、２００−４５０ｎｍの波長範囲の短時間の紫外線照射によって行われる。しかしながら、ＵＶ架橋の場合、単色光をレーザー形で使用することもできる。過熱を防ぐためには、ＵＶ光路部分を覆うことが適当である。更に冷光エミッタ−として機能する特別な反射系を使用して、過熱を防ぐこともできる。
【００７９】
本発明に記述されるポリアクリレ−トを更に電子線により架橋することは適当である。使用できる典型的な照射装置は、リニアカソ−ド系、スキャナ−系及び／またはセグメント化カソ−ド系を含む。この場合、問題の装置は電子線加速器である。この技術状態及び最も重要な工程因子の完全な記述は、「コ−ティング、インキ、及び塗料のためのＵＶ及びＥＢ処方物の化学と技術」第１巻、スケルホ−ン（Ｓｋｅｌｈｏｒｎｅ）著「電子線工程」、ＳＩＴＡ技術出版（ＳＩＴＡ  Ｔｅｃｈｎｏｌｏｇｙ  Ｐｕｂｌ．，Ｌｏｎｄｏｎ）、１９９１年年に見出だされる。典型的な加速電圧は、５０−５００ｋＶ、好ましくは８０−３００ｋＶの範囲にある。使用される照射量は、５−１５０ｋＧｙ、特に２０−１００ｋＧｙの範囲である。
【発明を実施するための最良の形態】
【００８０】
実施法
重合法（方法Ａ）
重合は３つの直列のローラー筒からなるプラネタリーローラ−押出し機を反応器として用いて実行した。用いたローラー筒はローラー直径Ｄ＝７０ｍｍを有し、７つのプラネタリ−スピンドルを備えていた。中央スピンドル及びローラー筒の両方は、別の温度制御回路を備えていた。使用した温度制御媒体は加圧水であった。重合では、反応器を連続的に運転した。秤入開始に先立って、反応器を１時間窒素でフラッシュした。モノマ−及び開始剤から混合物を作った。この最初の混合物を、窒素を通過させて不活性にした。ポンプを用いて、反応混合物を、更なる供給具を備えた静的混合機に送り、次いで熱交換器を通して反応器に輸送した。この反応混合物を第１のローラー筒の開始地点に開けた孔を通して反応器に連続的に添加した。反応器からの出口には、反応器の水圧充填を保証するバルブを位置した。供給物の予加熱、中央スピンドル、及びローラー筒に対する熱交換器は特別な望ましい温度に制御した。中央スピンドルの場合８０℃に設定し、供給物の予加熱の媒体は９０℃に設定した。ローラー筒１及び３は１００℃に、ローラー筒２は２−９５℃にした。中央スピンドルの速度は５０回転／分であった。水力学的滞留時間は１５分であった。反応器から出てきた後、試料を採取して転化率を計算した。続いて依然存在する揮発成分を脱揮発成分押出し機で除去した。
見本材料の製造（方法Ｂ）
２つの加熱できるロールを持つホットメルトコ−タ−を通して５０ｇ／ｍ２の適用割合で、厚さ２３μｍのサラン下塗りのＰＥＴフィルム上にコ−ティングした。
ＵＶ照射（方法Ｃ）
エルトッシュ（Ｅｌｔｏｓｃｈ）からのＵＶ装置を用いてＵＶ照射した。この装置は強度１２０Ｗ／ｃｍの中圧水銀ランプを備えていた。方法Ｂで製造した見本試料を、それぞれ２０ｍ／分の速度で装置を通した。試料は照射量を増加させるために複数回通過させた。ＵＶ投与量は、エルトッシュからのパワ−パック（Ｐｏｗｅｒ  Ｐｕｃｋ）で測定した
。１回の通過での照射量はＵＶ−Ｂ範囲で約１４０ｍＪ／ｃｍ２及びＵＶ−Ｃ範囲で２５ｍＪ／ｃｍ２であった。
２、２´−ビス（フェニルエチル）チオカ−ボネ−トの製造
２、２´−ビス（フェニルエチル）チオカ−ボネ−トは、シント・コミュニケ−ションズ（Ｓｙｎｔｈ．  Ｃｏｍｍｕｎｉｃａｔｉｏｎｓ）、１８（１３）、１５３１−１５３６ページ（１９８８）の教示に従って２−フェニルエチルブロミド及び二硫化炭素と水酸化ナトリウムから合成した。蒸留後の収率：７２％。
特性値：１Ｈ  ＮＭＲ（ＣＤＣｌ３）δ（ｐｐｍ）：７．２０−７．４０（ｍ，１０Ｈ）、１．５３、１．５９（２ｘｄ，６Ｈ）、３．７１、３．８１（２ｘｍ，２Ｈ）。
光開始剤
共重合しうる光開始剤はアクリル酸ベンゾインであった。
試験法
製造したポリマ−及びＰＳＡの性質を評価するために、次の試験法を使用した。
転化率の決定（試験Ａ）
転化率は重量により決定し、用いたモノマ−の重量に対するパーセントとして表わした。ポリマ−を単離するために、それを真空室で乾燥した。ポリマ−の重量を秤り、最初に使用したモノマ−重量で割った。計算値は転化率パーセントに相当する。
ゲルパ−ミエ−ションクロマトグラフィ−ＧＰＣ（試験Ｂ）
平均分子量Ｍｗ及び多分散度ＰＤはゲルパ−ミエ−ションクロマトグラフィ−で決定した。用いた展開液は、トリフルオロ酢酸０．１容量％を含むＴＨＦであった。測定は２５℃で行った。用いたプレカラムは、ＰＳＳ−ＳＤＶ、５μ、１０３オングストロ−ム、内径８．０ｍｍｘ５０ｍｍであった。分離は、それぞれ内径８．０ｍｍｘ３００ｍｍのＰＳＳ−ＳＤＶ、５μ、１０３及び更に１０５及び１０６オングストロ−ムのかラムを用いて行った。試料濃度は４ｇ／ｌであり、流速は１．０ｍｌ／分であった。測定はＰＭＭＡ基準で行った。
ゲル画分の決定（試験Ｃ）
注意深く乾燥した接着剤の無溶媒試料を、ポリエチレンのウェッブポーチ［タイベク（Ｔｙｖｅｋ）不織布］中に融着させた。ＵＶ架橋後のゲル指数を決定するために、製造した見本試料のある規定された面積をポリエチレン・フロ−・ポーチ［タイベク不織布］中に融着させた。トルエンでの抽出前後の試料重量の差から、ゲル指数、即ちポリマ−のトルエン不溶重量画分を評価した。
【００８１】
製造したＰＳＡの技術的接着剤の性質を評価するために、以下の試験法を用いた。
剪断強度（試験Ｄ）
幅１３ｍｍの接着剤テープの細片を、アセトンで３回、更にイソプラパノ−ルで１回綺麗にした平滑なスチール表面に適用した。適用面積は２０ｍｍｘ１３ｍｍ（長さｘ幅）であった。続いて接着剤テープを、重り２ｋｇを用いて４回スチール支持体上に圧着させた。室温（ＲＴ）において、１ｋｇの重りを接着剤テープに取り付け、重りが落下する時間を測定した。測定した保持力時間（ＨＰ）を分で報告する。これは３回の測定値の平均である。
１８０°接合強度試験（試験Ｅ）
ポリエステルに層として適用した幅２０ｍｍのアクリレ−トＰＳＡの細片をスチール板に適用した。このＰＳＡ細片を、重り２ｋｇを用いて基材に２回圧着した。続いて接着剤テープを、３００ｍｍ／分で、また１８０°の角度ですぐに基材から剥離した。スチール板はアセトンで２回、更にイソプラパノ−ルで１回洗浄した。測定結果をＮ／ｃｍで報告するが、これは３回の測定の平均値である。すべての測定は室温で行った。
実施例
【実施例１】
【００８２】
広いＭｗ分布、高分子量、ＵＶ開始剤なしのＵＶ架橋
ポリマ−を方法Ａで製造した。アクリル酸５％、アクリル酸ｎ−ブチル９５％、及びアゾイソブチロニトリル（ＡＩＢＮ，バゾ６４、デュポン社）０．０１５％を使用した。平均分子量と多分散度を試験Ｂにより、転化率を試験Ａにより、そしてゲル指数を試験Ｃにより決定した。続いて見本試料を方法Ｂで製造し、方法ＣによりＵＶ照射した。試料を試験Ｃ、Ｄ及びＥで試験した。
【実施例２】
【００８３】
狭いＭｗ分布、低分子量、ＵＶ光開始剤
ポリマ−を方法Ａで製造した。アクリル酸４．５％、アクリル酸ｎ−ブチル９５％、アクリル酸ベンゾイン０．５％及び２、２´−ビス（フェニルエチル）チオカ−ボネ−ト０．１２４％、並びにアゾイソブチロニトリル（ＡＩＢＮ，バゾ６４、デュポン社）０．０１５％を使用した。平均分子量と多分散度を試験Ｂにより、転化率を試験Ａにより、そしてゲル指数を試験Ｃにより決定した。続いて見本試料を方法Ｂで製造した。
【実施例３】
【００８４】
狭いＭｗ分布、低分子量、ＵＶ光開始剤
ポリマ−を方法Ａで製造した。アクリル酸０．５％、アクリル酸ｎ−ブチル４９．５％、アクリル酸２−エチルヘキシル４９．５％、アクリル酸ベンゾイン０．５％及び２、２´−ビス（フェニルエチル）チオカ−ボネ−ト０．１２４％、並びにアゾイソブチロニトリル（ＡＩＢＮ，バゾ６４、デュポン社）０．０１５％を使用した。平均分子量と多分散度を試験Ｂにより、転化率を試験Ａにより、そしてゲル指数を試験Ｃにより決定した。続いて見本試料を方法Ｂで製造し、方法ＣによりＵＶ照射した。試料を試験Ｃ、Ｄ及びＥで試験した。
結果
表１は、先ず重合結果を要約する。
【００８５】
【表１】
2007503518.tif 000007
【００８６】
Ｍｗ：ＧＰＣからの平均分子量
ＰＤ：Ｍｗ／Ｍｎ＝ＧＰＣからの多分散度
表２は、見本試料の架橋及び技術的接着剤評価の結果を示す。
【００８７】
【表２】
2007503518.tif 000008
【００８８】
ＨＰ：保持力
ＲＴ：室温
ＢＳ：接合強度
実施例１は参照実施例である。本発明の方法に関しては、実施例２−３に示す。実施例２−３において、共重合された光開始剤及び低分子量を有するアクリレートＰＳＡを製造した。調節剤を使用することにより、狭い分布の分子量分布を有するポリマ−を得た。
【００８９】
本発明の方法の利点は、アクリレート組成物のコ−ティング性を見ると明白である。実施例１は、非常に高分子量であり、コ−ティングできない。実施例２及び３の場合には調節剤の使用により、分子量が接着剤テープへの適用に必要な、コ−ティング可能の程度まで低下せしめられる。かくしてＭｗ５９３０００ｇ／モルの実施例２は１２０℃でコ−ティングでき、Ｍｗ４８７０００ｇ／モルの実施例３は丁度１１０℃でコ−ティングできる。本発明の方法により、低コ−ティング温度で、製造された接着剤を加工することが可能になった。即ち接着剤テープの完全に無溶媒での製造が可能になった。ＵＶ架橋の効率に関しては、ゲル指数は決定的な尺度である。表２から、共重合しうる光開始剤を使用すれば架橋できることが明白である。即ち、共重合しうる光開始剤を使用しない実施例１からの組成物は、ＵＶ照射で架橋できない。しかしながら実施例２及び３におけるように、光開始剤を共重合すると、ＵＶ照射で効率よい架橋が起こる。これは、スチールへの高接合強度と組合わさって、製造した見本試料の良好な剪断強度をもたらす。それ故に実施例は、本発明の方法を用いれば無溶媒のＵＶ架橋できるアクリレートＰＳＡを製造できることを示す。本発明の方法によれば、無溶媒製造の結果として、ＵＶ架橋できるから良好な凝集力が特徴である接着剤テープを製造することができる。本方法は、速いベルト速度で、高コ−ティング速度（＞＞１００ｍ／分）及び同時に良好な架橋性を可能にする。架橋はモジュ−ル化されたＵＶ工程を、２００ｍ／分で６つの中圧Ｈｇ２００Ｗ／ｃｍランプを用いることにより行われる。それ故に、実際では、本方法は工業的接着剤テープの製造に特に適当である。
【国際調査報告】
2007503518.tif 000010
2007503518.tif 000011
2007503518.tif 000012
2007503518.tif 000013